(57)【要約】【課題】シートガラスに局所的に発生する板厚偏差を抑制できるガラス基板の製造方法等を提供する。【解決手段】熔融ガラスをガラス供給管から供給溝を有する成形体に供給し、成形体を用いてオーバーフローダウンドロー法によりシートガラスを成形するガラス基板の製造方法であって、供給溝は、前記供給溝に供給される熔融ガラスが前記供給溝からオーバーフローする量が、前記供給溝の延在方向と、前記延在方向と直交する幅方向で均一になるような底面の形状を有し、ガラス供給管から供給溝に供給する熔融ガラスの最大温度差が３０℃以下であり、かつ、熔融ガラスの粘度が２２０００ｄＰａ・ｓ以上３８０００ｄＰａ・ｓ以下である熔融ガラスを供給溝に供給し、成形体の下端で熔融ガラスを合流させてシートガラスを成形する成形工程と、成形工程で成形したシートガラスに局所的に発生する板厚偏差を抑制するようにシートガラスの幅方向の両端部を冷却する端部冷却工程と、を備える。【選択図】図４
2017186227.tif 000002
【特許請求の範囲】
【請求項１】
熔融ガラスをガラス供給管から供給溝を有する成形体に供給し、前記成形体を用いてオーバーフローダウンドロー法によりシートガラスを成形するガラス基板の製造方法であって、
前記供給溝は、前記供給溝に供給される熔融ガラスが前記供給溝からオーバーフローする量が、前記供給溝の延在方向と、前記延在方向と直交する幅方向で均一になるような底面の形状を有し、
前記ガラス供給管から前記供給溝に供給する熔融ガラスの最大温度差が３０℃以下であり、かつ、熔融ガラスの粘度が２２０００ｄＰａ・ｓ以上３８０００ｄＰａ・ｓ以下である熔融ガラスを前記供給溝に供給し、前記成形体の下端で前記熔融ガラスを合流させてシートガラスを成形する成形工程と、
前記成形工程で成形した前記シートガラスに局所的に発生する板厚偏差を抑制するようにシートガラスの幅方向の両端部を冷却する端部冷却工程と、を備える、
ことを特徴とするガラス基板の製造方法。
【請求項２】
前記端部冷却工程では、前記シートガラスの幅方向に前記成形体が変形していないときにかける、前記シートガラスの断面形状が目標形状になる張力を基準張力とし、前記成形体が変形していないときは、前記シートガラスの幅方向の両端部を冷却することにより前記基準張力になるよう制御し、前記成形体が変形しているときは、前記成形体の変形に応じて前記基準張力に加えた張力を前記シートガラスにかける、
ことを特徴とする請求項１に記載のガラス基板の製造方法。
【請求項３】
前記成形体の変形は、前記成形体の使用に伴って経時変化するクリープ変形であって、前記クリープ変形による前記成形体の所定位置の変位量に応じた張力を前記基準張力に加える、請求項２に記載のガラス基板の製造方法。
【請求項４】
前記変形が大きいほど、前記両端部の冷却を強める、請求項２又は３に記載のガラス基板の製造方法。
【請求項５】
前記板厚偏差は１０μｍ以下である、
ことを特徴とする請求項１〜４のいずれか一項に記載のガラス基板の製造方法。
【請求項６】
前記成形工程において、前記成形体を流下する熔融ガラスの温度が前記熔融ガラスの液相温度よりも１０℃〜１５０℃高くなるように、前記熔融ガラスを加熱する、
ことを特徴とする請求項１〜５のいずれか一項に記載のガラス基板の製造方法。
【請求項７】
熔融ガラスをガラス供給管から供給溝を有する成形体に供給し、前記成形体を用いてオーバーフローダウンドロー法によりシートガラスを成形するガラス基板の製造装置であって、
前記成形体は、最大温度差が３０℃以下であり、かつ、粘度が２２０００ｄＰａ・ｓ以上３８０００ｄＰａ・ｓ以下である熔融ガラスの供給を受ける供給溝と、前記成形体の下端で前記熔融ガラスを合流させてシートガラスを成形するための壁面と、を有し、
前記供給溝は、前記供給溝に供給される熔融ガラスが前記供給溝からオーバーフローする量が、前記供給溝の延在方向と、前記延在方向と直交する幅方向で均一になるような底面の形状を有し、
さらに、前記成形体で成形した前記シートガラスに局所的に発生する板厚偏差を抑制するようにシートガラスの幅方向の両端部を冷却する端部冷却装置、を備える、
ことを特徴とするガラス基板の製造装置。
【発明の詳細な説明】
【技術分野】
【０００１】
本発明は、ガラス基板の製造方法、及び、ガラス基板の製造装置に関する。
【背景技術】
【０００２】
液晶ディスプレイやプラズマディスプレイなどのフラットパネルディスプレイに用いるガラス基板（以下、「ディスプレイ用ガラス基板」という）を製造するのに、オーバーフローダウンドロー法が使用される場合がある。オーバーフローダウンドロー法は、成形炉において熔融ガラスを成形体の上部から溢れ（オーバーフロー）させることにより成形体の下方において板状のシートガラスを成形する工程と、シートガラスを徐冷炉において徐冷する冷却工程とを含む。徐冷炉では、対になったローラ間にシートガラスを引き込み、ローラによりシートガラスを下方に搬送しながら所望の厚さに引き伸ばした後、シートガラスを徐冷する。この後、シートガラスを所定の寸法に切断することでガラス板が形成される。
【０００３】
成形体の側面に沿って流下する熔融ガラスは、成形体を離れると同時に、表面張力によりシートガラスの幅方向に収縮する。特許文献１には、成形体と成形体下方の引張りローラとの間において、シートガラスの幅方向の縁部の近傍において、シートガラスと離間して設けられた冷却ユニットを用いて、シートガラスの縁部の温度を調整し、シートガラスの収縮を抑制する方法が開示されている。その後、収縮が抑制されたシートガラスは、徐冷空間を通過して成形される。この徐冷空間では、雰囲気温度が所望の温度プロファイル（ガラス板に歪みが発生しないような温度分布）になるように制御され、ガラス板の板厚偏差、反り、歪みが抑制される。
【先行技術文献】
【特許文献】
【０００４】
【特許文献１】特開平５−１２４８２７号公報
【発明の概要】
【発明が解決しようとする課題】
【０００５】
近年、液晶表示装置用ガラス基板においては、要求されるスペック（品質）が厳しくなっている。ガラス基板の表面には高い平坦性が求められ、要求スペックを満たすためには、特に急峻な凹又は凸による脈理又は局所的な板厚偏差の発生を抑制する必要がある。この脈理は、所定の幅においてシートガラスの厚み（高さ）が変動した凹凸であり、成形体を離れると同時に、表面張力によりシートガラスの幅方向に収縮することによりするものであり、シートガラスの搬送方向に筋状に連続的に発生する。
【０００６】
そこで、本発明は、シートガラスに発生する脈理を含む局所的な板厚偏差を抑制できるガラス基板の製造方法及びガラス基板の製造装置の提供を目的とする。
【課題を解決するための手段】
【０００７】
本発明の一態様は、熔融ガラスをガラス供給管から供給溝を有する成形体に供給し、前記成形体を用いてオーバーフローダウンドロー法によりシートガラスを成形するガラス基板の製造方法である。当該製造方法では、
前記供給溝は、前記供給溝に供給される熔融ガラスが前記供給溝からオーバーフローする量が、前記供給溝の延在方向と、前記延在方向と直交する幅方向で均一になるような底面の形状を有し、
前記ガラス供給管から前記供給溝に供給する熔融ガラスの最大温度差が３０℃以下であり、かつ、熔融ガラスの粘度が２２０００ｄＰａ・ｓ以上３８０００ｄＰａ・ｓ以下である熔融ガラスを前記供給溝に供給し、前記成形体の下端で前記熔融ガラスを合流させてシートガラスを成形する成形工程と、
前記成形工程で成形した前記シートガラスに局所的に発生する板厚偏差を抑制するようにシートガラスの幅方向の両端部を冷却する端部冷却工程と、を備える。
【０００８】
前記端部冷却工程では、前記シートガラスの幅方向に前記成形体が変形していないときにかける、前記シートガラスの断面形状が目標形状になる張力を基準張力とし、前記成形体が変形していないときは、前記シートガラスの幅方向の両端部を冷却することにより前記基準張力になるよう制御し、前記成形体が変形しているときは、前記成形体の変形に応じて前記基準張力に加えた張力を前記シートガラスにかける、ことが好ましい。
このとき、前記成形体の変形は、前記成形体の使用に伴って経時変化するクリープ変形であって、前記クリープ変形による前記成形体の所定位置の変位量に応じた張力を前記基準張力に加える、ことが好ましい。
また、前記変形が大きいほど、前記両端部の冷却を強める、ことが好ましい。
【０００９】
前記板厚偏差は１０μｍ以下である、ことが好ましい。
【００１０】
前記成形工程において、前記成形体を流下する熔融ガラスの温度が前記熔融ガラスの液相温度よりも１０℃〜１５０℃高くなるように、前記熔融ガラスを加熱する、ことが好ましい。
【００１１】
本発明の他の一態様は、熔融ガラスをガラス供給管から供給溝を有する成形体に供給し、前記成形体を用いてオーバーフローダウンドロー法によりシートガラスを成形するガラス基板の製造装置である。
前記成形体は、最大温度差が３０℃以下であり、かつ、粘度が２２０００ｄＰａ・ｓ以上３８０００ｄＰａ・ｓ以下である熔融ガラスの供給を受ける供給溝と、前記成形体の下端で前記熔融ガラスを合流させてシートガラスを成形するための壁面と、を有する。
前記供給溝は、前記供給溝に供給される熔融ガラスが前記供給溝からオーバーフローする量が、前記供給溝の延在方向と、前記延在方向と直交する幅方向で均一になるような底面の形状を有する。
前記製造装置は、さらに、前記成形体で成形した前記シートガラスに局所的に発生する板厚偏差を抑制するようにシートガラスの幅方向の両端部を冷却する端部冷却装置、を備える。
【発明の効果】
【００１２】
上述の態様のガラス基板の製造方法及びガラス基板の製造装置によれば、シートガラスに発生する局所的な板厚偏差を抑制できる。
【図面の簡単な説明】
【００１３】
【図１】本実施形態の製造方法のフローを示す図である。
【図２】ガラス基板の製造装置の概略図である。
【図３】本実施形態の製造方法に使用できる成形体の一例を示す斜視図である。
【図４】図３に示す装置を用いた本発明の製造方法の一例を説明する図である。
【図５】成形体の供給溝に接続されるガラス供給管の断面を示す図である。
【図６】本実施形態で用いるガラス供給管の長手方向における、ガラス供給管の中を流れる熔融ガラスの温度変化を表すグラフである。
【図７】取得部によって取得された成形体の形状変化の例を説明する図である。
【図８】クリープ変形した成形体により成形されたガラスリボンの断面の一例を示す図である。
【図９】成形体の変位量とガラスリボンにかける張力Ｔとの関係を示す図である。
【図１０】（ａ）は、図４に示すＡ−Ａ線に沿ったシードガラスの断面の一例を拡大した図であり、（ｂ）は、図４に示すＢ−Ｂ線に沿ったシートガラスの断面の一例を拡大した図である。
【発明を実施するための形態】
【００１４】
以下、本実施形態のガラス基板の製造方法について説明する。
（ガラス基板の製造方法の全体概要）
図１は、本実施形態のガラス基板の製造方法の工程の一例を示す図である。ガラス基板の製造方法は、熔解工程（ＳＴ１）、清澄工程（ＳＴ２）、均質化工程（ＳＴ３）、供給工程（ＳＴ４）、成形工程（ＳＴ５）、徐冷工程（ＳＴ６）、および、切断工程（ＳＴ７）を主に有する。この他に、研削工程、研磨工程、洗浄工程、検査工程、梱包工程等を有してもよい。製造されたガラス基板は、必要に応じて梱包工程で積層され、納入先の業者に搬送される。
【００１５】
熔解工程（ＳＴ１）では、ガラス原料を加熱することにより熔融ガラスを作る。
清澄工程（ＳＴ２）では、熔融ガラスが昇温されることにより、熔融ガラス中に含まれる酸素、ＣＯ2あるいはＳＯ2を含んだ泡が発生する。この泡が熔融ガラス中に含まれる清澄剤（酸化スズ等）の還元反応により生じた酸素を吸収して成長し、熔融ガラスの液面に浮上して放出される。その後、清澄工程では、熔融ガラスの温度を低下させることにより、清澄剤の還元反応により得られた還元物質が酸化反応をする。これにより、熔融ガラスに残存する泡中の酸素等のガス成分が熔融ガラス中に再吸収されて、泡が消滅する。清澄剤による酸化反応及び還元反応は、熔融ガラスの温度を制御することにより行われる。
なお、清澄工程は、熔融ガラスに存在する泡を減圧雰囲気で成長させて脱泡させる減圧脱泡方式を用いることもできる。減圧脱泡方式は、清澄剤を用いない点で有効である。しかし、減圧脱泡方式は装置が複雑化及び大型化する。このため、清澄剤を用い、熔融ガラス温度を上昇させる清澄方法を採用することが好ましい。
【００１６】
均質化工程（ＳＴ３）では、スターラを用いて熔融ガラスを撹拌することにより、ガラス成分の均質化を行う。これにより、脈理等の原因であるガラスの組成ムラを低減することができる。均質化工程は、後述する撹拌槽において行われる。
供給工程（ＳＴ４）では、撹拌された熔融ガラスが成形装置に供給される。
【００１７】
成形工程（ＳＴ５）及び徐冷工程（ＳＴ６）は、成形装置で行われる。
成形工程（ＳＴ５）では、熔融ガラスをシートガラスに成形し、シートガラスの流れを作る。成形には、オーバーフローダウンドロー法が用いられる。
徐冷工程（ＳＴ６）では、成形されて流れるシートガラスが所望の厚さになり、内部歪が生じないように、さらに、反りが生じないように冷却される。
切断工程（ＳＴ７）では、徐冷後のシートガラスを所定の長さに切断することで、板状のガラス基板を得る。切断されたガラス基板はさらに、所定のサイズに切断され、目標サイズのガラス基板が作られる。
【００１８】
図２は、本実施形態における熔解工程（ＳＴ１）〜切断工程（ＳＴ８）を行うガラス基板の製造装置の概略図である。ガラス基板の製造装置は、図２に示すように、主に熔解装置１００と、成形装置２００と、切断装置３００と、を有する。熔解装置１００は、熔解槽１０１と、清澄管１０２と、撹拌槽１０３と、移送管１０４、１０５と、ガラス供給管１０６と、を有する。
図２に示す熔解槽１０１には、図示されないバーナー等の加熱手段が設けられている。熔解槽には清澄剤が添加されたガラス原料が投入され、熔解工程（ＳＴ１）が行われる。熔解槽１０１で熔融した熔融ガラスは、移送管１０４を介して清澄管１０２に供給される。
清澄管１０２では、熔融ガラスＭＧの温度を調整して、清澄剤の酸化還元反応を利用して熔融ガラスの清澄工程（ＳＴ２）が行われる。具体的には、清澄管１０２内の熔融ガラスが昇温されることにより、熔融ガラス中に含まれる酸素、ＣＯ2あるいはＳＯ2を含んだ泡が、清澄剤の還元反応により生じた酸素を吸収して成長し、熔融ガラスの液面に浮上して気相空間に放出される。その後、熔融ガラスの温度を低下させることにより、清澄剤の還元反応により得られた還元物質が酸化反応をする。これにより、熔融ガラスに残存する泡中の酸素等のガス成分が熔融ガラス中に再吸収されて、泡が消滅する。清澄後の熔融ガラスは、移送管１０５を介して撹拌槽１０３に供給される。
撹拌槽１０３では、撹拌子１０３ａによって熔融ガラスが撹拌されて均質化工程（ＳＴ３）が行われる。撹拌槽１０３で均質化された熔融ガラスは、ガラス供給管１０６を介して成形装置２００に供給される（供給工程ＳＴ４）。
成形装置２００では、オーバーフローダウンドロー法により、熔融ガラスからシートガラスＳＧが成形され（成形工程ＳＴ５）、徐冷される（徐冷工程ＳＴ６）。
切断装置３００では、シートガラスＳＧから切り出された板状のガラス基板が形成される（切断工程ＳＴ７）。
【００１９】
供給工程Ｓ４では、ガラス供給管１０６の中を流れる熔融ガラスの温度が制御される。具体的には、ガラス供給管１０６を通電加熱して、ガラス供給管１０６の中を流れる熔融ガラスを加熱し、かつ、ガラス供給管１０６を耐火物で囲むことで、ガラス供給管１０６の中を流れる熔融ガラスの放熱を抑制する。供給工程Ｓ４では、ガラス供給管１０６の中を流れる熔融ガラスの温度が、上流側から下流側に向かって徐々に低下するように、熔融ガラスの温度が制御される。ガラス供給管１０６は複数のセクションに区分され、熔融ガラスの温度はセクション別に制御される。ガラス供給管１０６を加熱する通電加熱装置は、測定装置の測定データに基づいて、熔融ガラスの温度が変化を示すように、ガラス供給管１０６の各セクションに流れる電流および電圧を制御する。ガラス供給管１０６において電流および電圧を制御することにより、成形装置２００に供給する熔融ガラスの温度を適宜変更できる。ここで、ガラス供給管１０６の下流側の端部では、管温度および熔融ガラスの中心温度は、１２３５℃〜１２６５℃であることが好ましく、１２４０℃〜１２６０℃であることがより好ましい。
【００２０】
（成形体の構成）
次に、図３、図４を参照して、成形装置２００が備える成形体１の構成について説明する。図３に、本実施形態の製造方法に使用できる成形体１の一例を、図４に、図３に示す成形体１を用いた本実施形態の製造方法における成形工程の一例を、それぞれ示す。成形体１は、熔融ガラスが供給される供給溝２が形成された上面３と、供給溝２の両側から溢れ出して上面３における供給溝２が延びる方向の両端部３ａ，３ｂの間から流れ落ちる熔融ガラスを誘導し、成形体１の下端４で融合させてシートガラスＳＧとする一対の壁面５（図３，４では一方の壁面のみが図示されている）と、壁面５の幅方向における双方の端部５ａ，５ｂの位置に形成された一対のガイド６ａ，６ｂとを備える。ガイド６ａ，６ｂは、それぞれ、端部５ａ，５ｂの位置で壁面５から突出するように互いに対向して形成されている。供給溝２から溢れ出た熔融ガラスは一対の壁面５のそれぞれを流下する。壁面５は、供給溝２から溢れ出た熔融ガラスが鉛直方向に流下する垂直壁面と、垂直壁面を流下した熔融ガラスを成形体１の下端４に導く、垂直壁面と接続した傾斜壁面と、を有する。壁面５を流下する熔融ガラスの一対の流れは成形体１の下端４で合流し、互いに合流する。このとき、ガイド６ａ，６ｂによって、壁面５に沿って流下する熔融ガラスの幅が規制され、例えば幅方向の厚さの均一性が高いシートガラスＳＧが連続して形成される。成形体１の下端４は、一対の壁面５同士（傾斜壁面同士）が接続した直線状の稜線を形成している。図３，４に示す符号２ａは、供給溝２の底面２ａであり、図３に示す符号７は、供給溝２に供給された熔融ガラスの液面７である。
【００２１】
ここで、成形体１の供給溝２は、供給溝２に供給される熔融ガラスが供給溝２からオーバーフローする量が、供給溝２の延在方向（熔融ガラスの流れ方向）と、この延在方向と直交する供給溝２の幅方向で均一になるような底面２ａの形状を有する。供給溝２を流れる熔融ガラスの流量は、熔融ガラスの粘度、熔融ガラスの密度、供給溝２を流れる熔融ガラスの液面から底面２ａまでの深さ、底面２ａの幅に基づく式から算出される。この式に、熔融ガラスの流量の線密度が、ガラス供給管１０６が接続される溝始点側から溝終点側までの流れ方向において一定になる、つまり、オーバーフローする量が均一になる条件を加えることにより、供給溝２の底面２ａの形状が求まる。また、成形体１の両端部３ａ，３ｂの位置における供給溝２は、熔融ガラスが供給溝２の両側に溢れ出して上面３の両端部３ａ，３ｂの位置から他の部分と同じように均一にオーバーフローするような底面２ａから上面３までの高さを有する。上面３の両端部３ａ，３ｂから熔融ガラスがオーバーフローする際、熔融ガラスは、上面３から熔融ガラスの液面までの高さを有する。オーバーフローする際の底面２ａから熔融ガラスの液面までの高さから上面３から熔融ガラスの液面までの高さを引いた底面２ａの形状からなる溝カーブと、上面３と、の交点が、供給溝２の溝終点となる。これにより、ガラス供給管１０６が接続される供給溝２の溝始点から溝終点までの距離が求まり、成形体１の形状が決定される。
【００２２】
冷却ローラ８は、シートガラスＳＧの幅方向両端部を熱処理するユニットである。冷却ローラ８は、成形体１の下端４より下流側に配置されている。また、冷却ローラ８は、シートガラスＳＧの厚み方向両側、且つ、シートガラスＳＧの幅方向両側に配置される。すなわち、冷却ローラ８は、成形体１から離れたシートガラスＳＧを、成形体１の直下で熱処理する。シートガラスＳＧの厚み方向両側に配置された冷却ローラ８は対で動作する。したがって、シートガラスＳＧの幅方向両端部は、二対の冷却ローラ８によって挟み込まれる。冷却ローラ８は、内部に通された空冷管により空冷されている。冷却ローラ８は、シートガラスＳＧの端部ＳＧａに接触し、熱伝導によりシートガラスＳＧの端部ＳＧａを急冷する（端部冷却工程）。冷却ローラ８は、シートガラスＳＧの端部ＳＧａの粘度が、１０９．０ｄＰａ・ｓ以上になるようにシートガラスＳＧの端部ＳＧａを急冷する。なお、冷却ローラ８は、好ましくは、シートガラスＳＧの端部ＳＧａの粘度が、１０９．０〜１０１４．５ｄＰａ・ｓの範囲内になるようにシートガラスＳＧの端部ＳＧａを急冷する。
【００２３】
ガイド６ａ，６ｂのそれぞれの近傍には、成形体１の上面３側から下端４側に延びるようにヒータが配置されており、一対の壁面５を流下する熔融ガラスにおけるガイド６ａ，６ｂ近傍の部分、及び、壁面５を流下する熔融ガラスが、当該ヒータによって加熱される。この加熱は、壁面５を流下する熔融ガラスにおけるガイド６ａ，６ｂ近傍の部分の粘度が、成形体１の上面３から下端４に至るまで（熔融ガラスの当該部分が成形体１の上面３から流下して下端４に至るまで）、当該熔融ガラスを構成するガラス組成物の液相粘度（以下、単に「液相粘度」ともいう）未満となるように、ガイド６ａ，６ｂに沿って行われる。
【００２４】
ガイドを備える成形体１を用いたオーバーフローダウンドロー法によるシートガラスＳＧの成形（および当該シートガラスＳＧを冷却して得るガラス基板の製造）では、ガイド近傍、すなわち成形するシートガラスＳＧの端部において失透が発生しやすい。これは、成形体１が収容される成形炉が、成形体１の下端で熔融ガラスを成形に適した粘度にすることを目的として、シートガラスＳＧの成形だけではなく熔融ガラスの冷却をも目的とする温度、すなわち熔融ガラスよりも低い温度、に通常設定されているために、熔融ガラスの熱がガイド６ａ，６ｂから奪われることで、ガイド６ａ，６ｂ近傍の熔融ガラスの温度が熔融ガラスにおける他の部分の温度よりも低下しやすいこと、ならびにこのような温度の低下およびガイド６ａ，６ｂとの接触による物理的な抵抗によって、ガイド６ａ，６ｂ近傍の熔融ガラスの流下速度が熔融ガラスにおける他の部分よりも低下しやすく、ガイド６ａ，６ｂに接してから成形体１を離れるまでに長時間要すること、などの理由によると考えられる。
【００２５】
特開2010-215428号公報の技術によれば、ガイドの下端で生じる失透が抑制できる可能性がある。しかし当該文献の技術では、ガイドの下端よりも上流の領域、特に、熔融ガラスがガイドと接触して冷え始めた初期に生じる失透を抑制することは難しく、一度生じた失透をガイドの下端の加熱で解消することもできない。また、フラットパネルディスプレイのガラス基板への使用に適した無アルカリガラス、アルカリ微量含有ガラスなどの、液相温度が高く、液相粘度が小さいガラス組成物、例えば、本実施形態の製造方法で使用される液相粘度が８００００ｄＰａ・ｓ以上１０００００ｄＰａ・ｓ以下であり、液相温度が１２００℃〜１２２０℃の範囲のガラス組成物から構成されるシートガラスを成形する場合に、このような失透が特に発生しやすくなる。
【００２６】
本実施形態の製造方法では、成形体１の壁面５を流下する熔融ガラスにおけるガイド６ａ，６ｂ近傍の部分の粘度が、成形体１の上面３から下端４に至るまで液相粘度未満を保つように（当該部分の温度が、成形体１の上面３から下端４に至るまで液相温度以上となるように）、ガイド６ａ，６ｂに沿って熔融ガラスにおける当該部分を加熱する。これにより、熔融ガラスのガイド近傍の部分（熔融ガラスの端部）における失透を抑制する高い効果が得られ、熔融ガラスを構成するガラス組成物が８００００ｄＰａ・ｓ以上１０００００ｄＰａ・ｓ以下の小さい液相粘度を有し、かつ、１２００℃〜１２２０℃の範囲の液相温度を有する場合にも、当該端部における失透の発生が抑制される。
【００２７】
本明細書において、液相温度とは、熔融体と結晶の初相との間の平衡温度で、その温度超では結晶が存在しない温度のことであり、液相粘度とは、ガラスが上記液相温度となる粘度のことである。
【００２８】
図５は、成形体１の供給溝２に接続されるガラス供給管１０６の断面を示す図である。ガラス供給管１０６内において、ガラス供給管１０６の中心領域１０６ａを流れる熔融ガラスの温度と周辺領域１０６ｂを流れる熔融ガラスの温度とを比較すると、中心領域１０６ａを流れる熔融ガラスの温度が高くなる。中心領域１０６ａと周辺領域１０６ｂとの温度差（粘度差）がある状態で、成形体１の供給溝２に熔融ガラスが供給されると、成形体１が設けられた空間内において熔融ガラスが加熱されても、ガラス供給管１０６から成形体１の上面３に達するまでには熔融ガラスの温度差は改善されず、熔融ガラスの温度差が残った状態で成形体１の上面３から下端４に向かってオーバーフローすることとなる。成形体１の上面３でオーバーフローする時点で熔融ガラスに温度差があると、熔融ガラスの流れが局所的に変化する（滞る）ため、熔融ガラスが均一にオーバーフローせず、成形体１の壁面５を流下する熔融ガラスの厚み（量）が変化し、下端４で成形されるシートガラスＳＧの厚みが局所的に異なることとなる。これにより、シートガラスＳＧには、脈理を含む局所的な板厚偏差が生じる。シートガラスの両端部ＳＧａは冷却ローラ８により冷却され、シートガラスＳＧには両端部ＳＧａ方向に向かう張力がかかるため、シートガラスＳＧに発生した板厚偏差は低減する。このような原理により発生するシートガラスＳＧの板厚偏差を１０μｍ以下に抑制するためには、成形体１の供給溝２に供給する際のガラス供給管１０６内における熔融ガラスの最大温度差、及び、熔融ガラスの粘度が重要となる。
【００２９】
本実施形態の製造方法では、ガラス供給管１０６から成形装置２００（成形体１の供給溝２）に供給する際の熔融ガラスの最大温度差（ガラス供給管１０６の中心領域１０６ａと周辺領域１０６ｂとの温度差）を、３０℃以下にすることが好ましく、２０℃以下にすることがより好ましく、１０℃以下にすることがより好ましい。また、熔融ガラスの最大粘度差（ガラス供給管１０６の中心領域１０６ａと周辺領域１０６ｂとの粘度差）を、１９０００ｄＰａ・ｓ以下にすることが好ましく、１２５００ｄＰａ・ｓ以下にすることがより好ましく、６２００ｄＰａ・ｓ以下にすることがより好ましい。供給溝２に供給する熔融ガラスは成形体１が設けられた空間内において加熱されるため、成形体１の供給溝２から上面３に達するまでに、熔融ガラスの温度差は、供給溝２の供給時の温度差よりさらに小さくなり、例えば１０℃以下となる。このような温度差の状態で、上面３から熔融ガラスをオーバーフローさせると、熔融ガラスが均一にオーバーフローし、壁面５を流下する熔融ガラスの厚み（量）が均一となる。下端４で合流した熔融ガラスは、シートガラスＳＧに成形される。下端４におけるシートガラスＳＧの板厚偏差は１０μｍより大きいが、シートガラスの両端部ＳＧａに向かって張力がかかるように冷却ローラ８によりシートガラスの両端部ＳＧａを冷却することにより、シートガラスＳＧに発生する局所的な板厚偏差は１０μｍ以下となる。シートガラスの両端部ＳＧａを冷却することにより低減できる板厚偏差の量は、熔融ガラスの粘度に影響する。
【００３０】
本実施形態の製造方法では、ガラス供給管１０６を介して熔融ガラスを成形装置２００（成形体１の供給溝２）に供給する際の熔融ガラスの粘度は、２２０００ｄＰａ・ｓ以上３８０００ｄＰａ・ｓ以下であることが好ましく、２５０００ｄＰａ・ｓ以上３８０００ｄＰａ・ｓ以下であることがより好ましく、２５０００ｄＰａ・ｓ以上３５０００ｄＰａ・ｓ以下であることがより好ましい。成形体１の供給溝２に供給する熔融ガラスの粘度を低くする、つまり、熔融ガラスの温度を高くすると、成形体１のクリープ現象が顕著となり、成形開始からの時間の経過に従ってシートガラスの中央部が垂れ下がるなどの問題も生じる。一方、成形体１の供給溝２に供給する熔融ガラスの粘度を高くする、つまり、熔融ガラスの温度を低くすると、シートガラスに板厚偏差が発生しやすく、また、失透が発生しやすい。このため、板厚偏差、及び、失透の発生を防ぎつつ、成形体１のクリープ現象を抑制できる熔融ガラスを、成形体１に供給する必要がある。成形装置２００に供給する際の熔融ガラスの粘度を、２２０００ｄＰａ・ｓ以上３８０００ｄＰａ・ｓ以下であることが好ましい。上記粘度は、熔融ガラスの平均温度によって、ガラス組成によって定まる粘度である。以下、この粘度のことを平均温度に基づく粘度という。
【００３１】
熔融ガラスを構成するガラス組成物の液相粘度が８００００ｄＰａ・ｓ以上１０００００ｄＰａ・ｓ以下である場合、成形体１で成形する熔融ガラスの粘度が最も高くなる成形体１の下端において失透を防止するために、熔融ガラスの粘度が、８００００ｄＰａ・ｓ未満になるように熔融ガラスの粘度を制御する。成形体１のクリープ現象を抑制するために、成形体１の供給溝２に供給する熔融ガラスの粘度を高くしつつ、成形体１の下端において熔融ガラスの粘度が８００００ｄＰａ・ｓ未満となるように、熔融ガラスを成形体１の供給溝２に供給する。本実施形態の製造方法では、成形体１の供給溝２に供給する熔融ガラスの粘度（平均温度に基づく粘度）は、下限は２２０００ｄＰａ・ｓから２５０００ｄＰａ・ｓであり、上限は３５０００ｄＰａ・ｓから３８０００ｄＰａ・ｓである。
【００３２】
供給溝２に供給する熔融ガラスの粘度が小さくなることにより、熔融ガラスが供給溝２に供給されてから、上面３からオーバーフローするまでの時間が短くなる。このため、この時間の間に熔融ガラスが受け取る熱量は減少する。熔融ガラスは供給溝２内において温度差が小さくなるように加熱されるが、供給からオーバーフローするまでの時間が短いと温度差を解消できず、温度差がある状態でオーバーフローする。すると、流下する速度が局所的に変化する個所が発生し、板厚偏差の原因となる。成形体１の供給溝２に供給する熔融ガラスの粘度（平均温度に基づく粘度）を２２０００ｄＰａ・ｓから３８０００ｄＰａ・ｓにすることにより、成形体１の下端４で合流して成形されるシートガラスＳＧは低粘度となり冷却ローラ８の冷却効果を受けやすく、幅方向の端部側に引き伸ばされて、シートガラスＳＧの板厚偏差の抑制効果が大きくなる。一方で、熔融ガラスが低粘度になるとオーバーフローするまでの時間が短くなるため、熔融ガラスの温度差（粘性差）があると、この温度差（粘性差）によって板厚偏差が生じる。このため、供給溝２に供給する熔融ガラスの最大温度差を、３０℃以下にする。これら２つの条件を満たす熔融ガラスを供給溝２に供給することにより、シートガラスＳＧの板厚偏差を１０μｍ以下にすることができる。
【００３３】
供給溝２に供給する熔融ガラスの最大温度差を、３０℃以下にするには、ガラス供給管１０６を流れる熔融ガラスの温度管理が重要であり、ガラス供給管１０６の管の長手方向に図６に示すように複数のセクションＳＣ１〜ＳＣ９および複の管区分ＰＰ１〜ＰＰ３に区切って温度の調整が行われる。図６は、ガラス供給管１０６の管の長手方向における、ガラス供給管１０６の中を流れる熔融ガラスの温度変化を表すグラフである。図６において、実線Ｌ１は、ガラス供給管１０６の内周面に接触する熔融ガラスの温度、すなわち、ガラス供給管１０６の温度である「管温度」の変化を表し、点線Ｌ２は、ガラス供給管１０６の断面中心の熔融ガラスの温度である「中心温度」の変化を表す。図６において、鎖線Ｌ３は、単位断面積当たりの熔融ガラスの質量流量で重み付け平均したガラス平均温度を表す。この平均温度を用いて、熔融ガラスの、平均温度に基づく粘度は求められる。
【００３４】
図６に示される熔融ガラスの温度変化について説明すると、ガラス供給管１０６に流入する熔融ガラスは、均質化工程ＳＴ３において均質化された熔融ガラスであるので、第１管区分ＰＰ１（セクションＳＣ１〜ＳＣ５）に流入する熔融ガラスの管温度と中心温度との差はゼロである。第１管区分ＰＰ１は、ガラスの失透温度を下回らない程度まで熔融ガラスを冷却するための領域である。第１管区分ＰＰ１では、管温度および中心温度が徐々に低下し、かつ、ガラス供給管１０６からの放熱によって、管温度と中心温度との差が徐々に増加する傾向にある。第１管区分ＰＰ１と第２管区分ＰＰ２との境界において、管温度と中心温度との差は、１００℃以下であることが好ましい。図６において、第１管区分ＰＰ１では、ガラス平均温度は、１４７０℃から１２６０℃まで低下する。
【００３５】
第２管区分ＰＰ２では、管温度の低下が抑制される。第２管区分ＰＰ２を流れる電流は、第１管区分ＰＰ１を流れる電流よりも高い。そのため、通電加熱によって第２管区分ＰＰ２に付与される熱量は、通電加熱によって第１管区分ＰＰ１に付与される熱量よりも大きい。そのため、第２管区分ＰＰ２では、ガラス供給管１０６からの放熱が抑制され、ガラス供給管１０６の温度がほぼ一定に維持される。このとき、第２管区分ＰＰ２内では、ガラス供給管１０６の断面中心の熔融ガラスから、ガラス供給管１０６の内周面に接触する熔融ガラスに向かって熱が移動するので、中心温度は徐々に低下する。その結果、第２管区分ＰＰ２では、管温度と中心温度との差が徐々に減少する傾向にある。第２管区分ＰＰ２と第３管区分ＰＰ３との境界において、管温度と中心温度との差は、５０℃以下であることが好ましい。図６において、第２管区分ＰＰ２では、ガラス平均温度は、１２６０℃から１２５０℃まで低下する。
【００３６】
なお、第２管区分ＰＰ２の第７セクションＳＣ７では、ガラス供給管１０６の内径が減少する。そのため、第２管区分ＰＰ２では、ガラス供給管１０６の外周面の面積が徐々に減少するので、ガラス供給管１０６を介する熔融ガラスの放熱が抑制される。すなわち、第２管区分ＰＰ２では、高電流の付与と内径の減少との２つの要因によって、管温度と中心温度との差が徐々に減少する。
【００３７】
第３管区分ＰＰ３では、熔融ガラスの管温度と中心温度との最大温度差が３０℃以下になる。第３管区分ＰＰ３を囲む耐火物の断熱性能は、第１管区分ＰＰ１及び第２管区分ＰＰ２を囲む耐火物１０６より優れている。そのため、第３管区分ＰＰ３では、第１管区分ＰＰ１および第２管区分ＰＰ２と比べて、ガラス供給管１０６を介する熔融ガラスの放熱がより抑制される。また、第３管区分ＰＰ３を流れる電流は、第２管区分ＰＰ２を流れる電流よりも低く、通電加熱によって第３管区分ＰＰ３に付与される熱量は、通電加熱によって第２管区分ＰＰ２に付与される熱量よりも小さい。そのため、第３管区分ＰＰ３の中を流れる熔融ガラスの温度の上昇が抑制される。これにより、第３管区分ＰＰ３では、ガラス平均温度がほぼ一定となる状態で、熔融ガラス内での熱移動によって管温度と中心温度との差がさらに減少する。図６において、第３管区分ＰＰ３では、ガラス平均温度は、１２５０℃を維持している。
【００３８】
なお、ガラス供給管１０６を通過する熔融ガラスの温度の好ましい範囲は以下の通りである。ガラス供給管１０６の上流側の端部では、管温度および中心温度は、１４２０℃〜１４７０℃であることが好ましい。第１管区分ＰＰ１と第２管区分ＰＰ２との境界では、管温度は、１２１０℃〜１２６０℃であり、中心温度は、１３００℃〜１３５０℃であることが好ましい。第２管区分ＰＰ２と第３管区分ＰＰ３との境界では、管温度は、１２１０℃〜１２６０℃であり、中心温度は、１２５０℃〜１３００℃であることが好ましい。ガラス供給管１０６の下流側の端部では、管温度および中心温度は、１２３５℃〜１２６６５℃であることが好ましい。
このようなガラス供給管１０６による熔融ガラスの温度調整により、供給溝２に供給する熔融ガラスの最大温度差を、３０℃以下にする。
【００３９】
なお、熔融ガラスの中心温度の測定は、温度計で困難な場合があるので、この場合、ガラス供給管１０６からの単位時間、単位面積の放熱量の情報と、ガラス供給管１０６の単位時間、単位面積の加熱量の情報と、ガラス供給管１０６に流入する際の熔融ガラスの温度及び流量の情報を用いて、ガラス供給管１０６の管温度の測定結果からコンピュータシミュレーションによって求めることができる。
【００４０】
なお、上述する管温度は、ガラス供給管１０６の各位置に取り付けられた温度計（不図示）によって測定される。粘度は、ガラス供給管１０６が成形体１の供給溝２と接続する部分に取り付けられた粘度計（不図示）によって測定される。粘度計は、例えば、細管式粘度計あるいは回転式粘度計が用いられる。細管式粘度計は、測定対象の熔融ガラスを細管に通し、熔融ガラスが細管を通過する時間（流量）と、細管の両端の圧力差とから、熔融ガラスの粘度を測定する。回転式粘度計は、回転体から熔融ガラスが受ける抵抗である粘性抵抗を、回転体の回転トルク等から読み取ることによって、熔融ガラスの粘度を測定する。
【００４１】
本実施形態の製造方法では、成形体１の壁面５を流下する熔融ガラスにおけるガイド６ａ，６ｂ近傍の部分の温度が、成形体１の上面３から下端４に至るまで液相温度よりも１０℃以上高い温度となるように当該部分を加熱することが好ましく、液相温度よりも１５℃以上高い温度となるように当該部分を加熱することがより好ましい。これらの場合、成形するシートガラスの端部における失透の発生がより確実に抑制される。具体的な液相温度は、ガラス組成物の組成によって異なる。
【００４２】
本実施形態の製造方法では、成形工程において、成形体１の壁面５を流下する熔融ガラスにおけるガイド６ａ，６ｂ近傍の部分の温度が、成形体１の上面３から下端４に至るまで液相温度よりも１０℃〜１５０℃高くなるように（液相温度よりも１０℃以上高く、かつ液相温度に１５０℃を加えた温度以下となるように）、ガイドに沿って当該部分を加熱することが好ましい。これにより、成形体１の変形、および成形後のシートガラスＳＧにおける幅方向の収縮を抑制できる。成形体１の壁面５を流下する熔融ガラスにおけるガイド６ａ，６ｂ近傍の部分の温度が、成形体１の上面３から下端４に至るまで液相温度よりも１５℃〜１００℃高くなるように、ガイドに沿って当該部分を加熱することがさらに好ましい。
【００４３】
熔融ガラスが成形体１から離れた後の端部の急冷（シートガラスＳＧの端部ＳＧａの急冷）と組み合わせることにより、シートガラスＳＧの板厚偏差が１０μｍ以下となる。また、当該端部ＳＧａにおける失透の発生の抑制がさらに確実になる。
【００４４】
成形体１の壁面５を流下する熔融ガラスにおけるガイド６ａ，６ｂ近傍の部分の温度が成形体１の上面３から下端４に至るまで液相温度よりも十分に高くなるように成形体１を流下する熔融ガラス全体の温度を液相温度よりも十分に高温とすることによっても理論上は失透が抑制される。しかし、液相温度が高いガラスを製造する場合、現実には、オーバーフローダウンドロー法にこのような方法を適用できない。オーバーフローダウンドロー法によるシートガラスの成形に適切な熔融ガラスの粘度が存在するためである（下記のようなシートガラスの弛みやシートガラスの幅の収縮の問題が生じないようにするためには、成形体１の下端４における熔融ガラスの粘度が４００００ｄＰａ・ｓ以上であることが好ましく、７００００ｄＰａ・ｓ以上であることがより好ましい）。熔融ガラスにおけるガイド近傍の部分の温度が液相温度よりも十分に高くなるように、成形体１を流下する熔融ガラス全体の温度を液相温度よりも十分に高温にすると、あるいは成形体１の下端４での加熱を過度に行うと、成形体１の下端４における熔融ガラスの粘度が上記適切な範囲よりも小さくなってしまう可能性がある。すると、成形体１を離れた後のシートガラスの粘度が十分に上昇せず、成形体１の下流側に配置された搬送ローラによる引張速度以上の速度でシートガラスが落下して当該ロール上でシートガラスが弛んだり、シートガラスの幅が収縮したりする問題が発生する。また、成形体の温度が高くなればなるほど、成形体の使用に伴って経時変化するクリープ現象が顕著となり、成形開始からの時間の経過に従ってシートガラスの中央部が垂れ下がるなどの問題も生じる。ガラス基板として所望される厚さおよび成形後の徐冷工程で実施されるシートガラスの温度制御を考慮すると、搬送ローラによる引張速度の増加には限界がある（徐冷工程で実施されるシートガラスの温度制御を考慮すると、シートガラスの搬送速度は５０〜５００ｍ／時が好ましく、１００〜４００ｍ／時が好ましく、１２０〜３００ｍ／時が好ましい）。
また、熔融ガラスにおけるガイド近傍の部分の温度が液相温度よりも十分に高くなるようにすると、成形するシートガラスの幅が収縮してガラス基板としての製品幅が確保できない。また、成形体１を流下する熔融ガラス全体の温度を液相温度よりも十分に高温にすると成形体１のクリープ現象が生じ、このクリープ現象が顕著になると、製造するガラス基板の板厚の均一性が低下する。
【００４５】
成形体１における熔融ガラスが流れる壁面から突出するガイドの高さは、成形装置の下方の位置ほど低くなることが好ましい。成形体１の下端４が、両側の傾斜壁面同士が接続した直線状の稜線であり、一対のガイドの傾斜した壁面における高さが、当該稜線の位置において０（ゼロ）であることが好ましい。これにより、シートガラスの端部（耳部）が二叉形状に開くことがさらに抑制され、ガラス基板をより安定して連続的に生産することができる。
【００４６】
冷却ローラ８の冷却量、回転量は、制御装置（図示せず）によって制御される。制御装置は、主として、ＣＰＵ、ＲＡＭ、ＲＯＭおよびハードディスク等から構成されるコンピュータである。制御装置は、冷却ローラ８を駆動させる駆動モータを制御して、シートガラスＳＧの幅方向の端部ＳＧａを挟む一対の冷却ローラ８とシートガラスＳＧとの間の接触荷重を取得および調節することができる。制御装置は、各冷却ローラ８の冷却量を個別に制御する。さらに、制御装置は、下記に説明する、シートガラスＳＧの厚さ方向の断面の形状が目標形状になることを目的として、冷却ローラ８による冷却によってシートガラスＳＧにかける張力を制御するために、搬送部、取得部、判定部および制御部として機能する４つのプログラムを少なくとも記憶して実行する。
【００４７】
搬送部は、成形体１の下方に設置されている搬送ローラを用いて、成形体１によって成形されたシートガラスＳＧを、徐冷空間において所定の搬送速度で下方に搬送する。搬送部は、搬送ローラを駆動させる駆動モータを制御して、搬送ローラの回転速度を調節することで、シートガラスＳＧの搬送速度を調節する。
【００４８】
取得部は、コンピュータシミュレーションによって成形体１の形状の時間変化を求めることで、成形体１の現在の形状に関する形状データを取得する。具体的には、取得部は、クリープ特性パラメータに基づいて形状データを取得する。クリープ特性パラメータは、成形体１に加えられる応力、成形体１の温度、および、クリープ変形による成形体１の歪み速度の間の関係を再現するためのパラメータである。ここで、成形体１に加えられる応力は、成形体１の長手方向（供給溝２の延在方向）に沿って成形体１を圧縮する力である。また、成形体１の歪み速度は、時間に依らず一定であると仮定する。最初に、取得部は、成形体１に加えられる応力が一定である条件下における、成形体１の歪み速度の、成形体１の温度依存変化を測定する。次に、取得部は、成形体１の温度が一定である条件下における、成形体１の歪み速度の、成形体１に加えられる応力依存変化を測定する。次に、取得部は、成形体１の歪み速度の温度依存変化および応力依存変化の測定値が再現できるクリープ特性パラメータを決定する。そして、取得部は、コンピュータシミュレーションにより、決定されたクリープ特性パラメータを用いて所定の温度および応力下における成形体１の歪み速度を算出して成形体１の形状の時間変化を求めることで、成形体１の形状データを取得する。図７は、取得部によって取得された成形体１の形状データの一例である。図７は、成形体１によって成形されたシートガラスＳＧの表面に垂直な方向に沿って見た成形体１を示す。図７では、成形体１のクリープ変形が実際よりも強調して示されている。図７では、未使用の成形体１の形状、すなわち、クリープ変形する前の成形体１の形状が点線で示され、かつ、クリープ変形した後の成形体１の現在の形状が実線で示されている。
【００４９】
取得部は、成形体１のクリープ変形に基づく形状データから、成形体１の上面３の鉛直方向の変位量である上面変位量を少なくとも取得する。図７において、上面変位量は、クリープ変形前の上面３とクリープ変形後の上面３との間の鉛直方向の寸法である。なお、図７には、成形体１の長手方向における上面変位量の最大値である最大上面変位量Ｌが示されている。また、取得部は、ガラス基板形状測定装置（図示せず）によって測定されたガラス基板の厚みデータを取得する。厚みデータは、例えば、成形装置２００によって製造されたガラス基板の厚みの幅方向のプロファイルである。
【００５０】
判定部は、取得部により取得された変位量Ｌが基準量になったか否か判定する。ここで、基準量とは、シートガラスＳＧに対して一定の張力（初期の張力）をかけて、シートガラスＳＧ（ガラス基板）を成形予定の厚み（例えば０.１ｍｍ〜０.８ｍｍ）に成形した際に、板厚偏差が±１０μｍを満たすことができる量である。シートガラスＳＧにかける張力を初期値から変化させない場合、変位量Ｌが基準量を超えると、シートガラスＳＧの板厚偏差が±１０μｍを超える。このため、シートガラスＳＧにかける張力を初期の張力より増大させることにより、シートガラスＳＧの板厚偏差が±１０μｍ以内になるようシートガラスＳＧの厚みを制御する。基準量は、初期の張力、シートガラスＳＧの成形予定の板厚、板厚偏差などによって任意に変更でき、例えば、３ｍｍ〜３０ｍｍである。
【００５１】
制御部は、成形されたシートガラスＳＧの幅方向（成形体１の長手方向）に沿って成形体１が変位していないときにかける、シートガラスＳＧの厚さ方向の断面形状が目標形状になる張力を基準張力（初期の張力）とし、冷却ローラ８の冷却量を制御することによりシートガラスＳＧの幅方向の両端部ＳＧａを冷却することにより、シートガラスＳＧにかける張力が基準張力になるよう制御する。成形体１が変位していない状態において、シートガラスＳＧの幅方向に基準張力をかけることにより、シートガラスＳＧが成形予定の板厚になり、板厚偏差が±１０μｍを満たす。成形体１がクリープ変形している状態において、シートガラスＳＧにかける張力が基準張力のままであると、目標形状にならず、例えば成形予定の板厚が成形されず、また、板厚偏差が±１０μｍを満たさなくなる。このため、制御部は、基準張力に加え、成形体１の変位に応じた張力をシートガラスＳＧにかける。ここで、成形体１の変位は、例えば、成形体１の長手方向における上面変位である。制御部は、取得部によって取得された成形体１の形状データに基づいて、シートガラスＳＧの厚さが成形予定の厚みになるように、また、シートガラスＳＧの幅方向の板厚偏差が小さくなるように、冷却ローラ８の冷却量を制御することにより、シートガラスＳＧにかける張力を制御する。成形体１の形状データは、例えば、成形体１の長手方向における上面変位量のプロファイルである形状プロファイルである。制御部は、形状プロファイルから求められる上面３の変位量が大きいほど、シートガラスＳＧの幅方向への張力が大きくなるように冷却ローラ８の冷却量を制御する。形状プロファイルから求められる上面３の変位量としては、例えば、最大上面変位量Ｌが用いられる。
【００５２】
成形体１の下端４で成形されるシートガラスＳＧは下端４から離れると、自身の表面張力により中央領域ＳＧｂが幅方向の中央に向かって収縮し始める。このため、冷却ローラ８がシートガラスＳＧの両端部ＳＧａを冷却して両端部ＳＧａの粘度を上昇させて、中央領域ＳＧｂから両端部ＳＧａに向かって張力がかかるようにしてシートガラスＳＧが幅方向に収縮するのを抑制し、シートガラスＳＧの中央領域ＳＧｂの厚さが均一になるようにしている。しかし、成形体１がクリープ変形すると、シートガラスＳＧの中央領域ＳＧｂ付近の熔融ガラス量が増えて、中央領域ＳＧｂの厚みが変化する。すなわち、シートガラスＳＧの厚保さ方向の断面形状は目標形状でなくなる。図８は、成形体１のクリープ変形により、中央領域ＳＧｂ付近の厚みが増したシートガラスＳＧを示す図である。成形体１がクリープ変形すると、上面３の端部３ａと端部３ｂとの間から溢れ出る熔融ガラスの量が増えるため、シートガラスＳＧの中央領域ＳＧｂ付近の厚みが増す。図８では、中央領域ＳＧｂ付近の厚みが、成形予定の厚みより最大でＤ１厚くなり、中央領域ＳＧｂの厚さが不均一になっている。そこで、制御部は、成形体１の形状データに応じて、冷却ローラ８の冷却量を変化させて、シートガラスＳＧの中央領域ＳＧｂから両端部ＳＧａに向かって張力がかるようにしてシートガラスＳＧが幅方向に収縮するのを抑制し、シートガラスＳＧの中央領域ＳＧｂの厚さが均一になるようにしている。
【００５３】
図９は、成形体１の最大上面変位量ＬとシートガラスＳＧにかける張力Ｔとの関係を示す図である。図９では、最大上面変位量Ｌを変位量Ｌと記載している。制御部は、判定部により成形体１の最大上面変位量ＬがＬ１を超えていないと判定された場合、成形体１のクリープ変形によるシートガラスＳＧの中央領域ＳＧｂの厚さの変化は無視できるものとして、シートガラスＳＧにかける張力Ｔを、初期値Ｔ１（変位量Ｌの範囲：０以上Ｌ１未満）から変化させない。成形体１の変位量ＬがＬ１未満であれば、制御部が、冷却ローラ８の冷却量を変化させずに、張力Ｔを初期値Ｔ１で維持することにより、成形されるシートガラスＳＧの板厚偏差が±１０μｍを満たす。制御部は、判定部により成形体１の変位量ＬがＬ１を超えていると判定された場合、図９に示すように、最大上面変位量Ｌに対応する張力ＴがシートガラスＳＧにかかるように制御する。最大上面変位量ＬがＬ１以上になると、図８に示すように、シートガラスＳＧの中央領域ＳＧｂの厚さが増し、厚さが均一でなくなってくる。このため、制御部は、変位量Ｌに対応するように、シートガラスＳＧの中央領域ＳＧｂから両端部ＳＧａに向かって、初期値Ｔ１より大きい張力Ｔ＝Ｔ１＋Ａ×最大上面変位量Ｌ（変位量Ｌの範囲：Ｌ１以上Ｌｍ未満、Ａ：係数）がシートガラスＳＧにかかるように制御する。制御部は、成形体１の変形が大きいほど、両端部ＳＧａの冷却を強める。具体的には、冷却ローラ８の冷却量を増加させて、両端部ＳＧａの粘度を上昇させる。両端部ＳＧａの粘度が高くなると、中央領域ＳＧｂから両端部ＳＧａに向かう張力Ｔが大きくなり、シートガラスＳＧの中央領域ＳＧｂにある熔融ガラスが両端部ＳＧａに引っ張られて、中央領域ＳＧｂの厚みが成形予定の厚みに近づいて、厚さが均一になる。制御部は、両端部ＳＧａの粘度を、例えば、１０９．０ｄＰａ・ｓから１０１４．５ｄＰａ・ｓまで増加させることにより、張力Ｔが大きくなるように制御する。
なお、最大上面変位量Ｌの範囲が、Ｌ１以上Ｌｍ未満である場合、張力ＴをＴ１からＴｍに制御することにより、中央領域ＳＧｂの厚みが成形予定の厚みに近づいて、厚さが均一になるが、変位量ＬがＬｍを超えて変位した場合、張力Ｔを制御するだけでは、中央領域ＳＧｂの厚みを成形予定の厚みに近づけつつ、厚さを均一にすることが困難なため、判定部により成形体１の定期的な交換時期に到達したと判定される。
【００５４】
また、成形体１のクリープ変形により、シートガラスＳＧの局所的な板厚偏差（表面凹凸差）も変化する。シートガラスＳＧの体積収縮量は、シートガラスＳＧの端部ＳＧａから中央領域ＳＧｂに向かうにつれて大きくなるので、シートガラスＳＧの中央領域ＳＧｂにおいて引張り応力が働く。中央領域ＳＧｂ付近の厚みが厚くなり、両端部ＳＧａから中央領域ＳＧｂに向かう張力が大きくなることによって、シートガラスＳＧの表面凹凸差が大きくなる。図１０（ａ）は、図４のＡ−Ａ線の断面を拡大した図であり、図１０（ｂ）は、図４のＢ−Ｂ線の断面を拡大した図である。冷却ローラ８によりシートガラスＳＧに張力Ｔをかける前では、シートガラスＳＧは、中央領域ＳＧｂに向かって収縮するため、シートガラスＳＧの表面凹凸差はＤ２となり、冷却ローラ８によりシートガラスＳＧに張力Ｔをかけた後では、シートガラスＳＧの表面凹凸差は、Ｄ２より小さいＤ３となる。成形体１がクリープ変形すると、シートガラスＳＧの表面凹凸差Ｄ２、Ｄ３も大きくなる。このため、最大上面変位量Ｌに対応するように、中央領域ＳＧｂから両端部ＳＧａに向かう張力Ｔをかけることにより、シートガラスＳＧが両端部ＳＧａに引っ張られるため、シートガラスＳＧの表面凹凸差Ｄ３は小さくなる。中央領域ＳＧｂの厚みを成形予定の厚みに近づけるために、最大上面変位量Ｌに対応するように張力Ｔをかけることによって、シートガラスＳＧの表面凹凸差Ｄ３が小さくなり、シートガラスＳＧの中央領域ＳＧｂの厚さが均一になる。
【００５５】
また、制御部は、シートガラスＳＧに張力Ｔをかけることにより、シートガラスＳＧの搬送方向に発生するおそれのある脈理を抑制することもできる。脈理は、所定の幅の範囲でシートガラスＳＧの厚み（高さ）が変動した歪みの一種であり、シートガラスＳＧの搬送方向に筋状に連続的に発生する。また、脈理の要因にはガラスの粘度差も含まれる。制御部が冷却ローラ８の冷却量を制御することによりシートガラスＳＧの幅方向に張力がかけられると、シートガラスＳＧの表面凹凸の一種である局所的に発生する脈理は、シートガラスＳＧの両端側ＳＧａに引き伸ばされて、表面凹凸差が小さくなり、局所的な板厚偏差が±１０μｍを満たすシートガラスＳＧが成形される。
【００５６】
以上説明したように、成形体１の下端４において、シートガラスＳＧにかけるシートガラスＳＧの幅方向の張力Ｔを、成形体１のクリープ変形による変位量に対応させて変化させることにより、中央領域ＳＧｂの厚みを成形予定の厚みに近づけつつ、厚さを均一にすることができる。成形体１のクリープ変形により、成形体１の長手方向の中央部が下方に垂れ下がって撓んだ場合、冷却ローラ８の冷却量を増大して、シートガラスＳＧにかかるシートガラスＳＧの幅方向の張力Ｔを大きくすることで、シートガラスＳＧの幅方向の板厚偏差を低減することができる。その結果、最終製品であるガラス基板の板厚偏差を低減することができる。
【００５７】
また、液相温度の高いガラス、および、歪点の高いガラスを用いるガラス基板の製造工程において、成形体１のクリープ変形は、成形体１の温度が高くなりやすいために特に問題となりやすい。また、近年、ガラス基板の大型化が進み、成形体の長手方向の寸法が長くなってきているので、クリープ変形による成形体１の撓みがより顕著となる傾向にある。本実施形態では、冷却ローラ８の冷却量を調節して、シートガラスＳＧにかかる張力Ｔを変化させることで、成形体１のクリープ変形に起因するシートガラスＳＧの幅方向の板厚偏差を効果的に低減することができる。
【００５８】
本実施形態の製造方法によれば、熔融ガラスを構成するガラス組成物の液相温度が高く、液相粘度が小さい場合、例えば、ガラス組成物が無アルカリガラス、アルカリ微量含有ガラスなどの場合においても、成形するシートガラスの端部における失透を抑制する効果が得られる。すなわち、熔融ガラスを構成するガラス組成物の液相温度が高く、液相粘度が小さい場合に、本実施形態の製造方法によってもたらされる利点が大きい。
【００５９】
本実施形態の製造方法では、熔融ガラスを構成するガラス組成物の液相粘度は１００００ｄＰａ・ｓ以下である。このようなガラス組成物では、従来、オーバーフローダウンドロー法によるシートガラスの成形において端部における失透の問題が発生しやすい。しかし、本実施形態の製造方法では、失透抑制の効果が得られる。
【００６０】
本実施形態の製造方法に用いる熔融ガラスの液相粘度は１０００００ｄＰａ・ｓ以下である。液相粘度が１０００００ｄＰａ・ｓ以下であるガラス組成物では上記失透の問題がより顕著となるが、本実施形態の製造方法では失透抑制の効果が得られる。オーバーフローダウンドロー法によるシートガラスの成形を安定して実施できる観点からは、液相粘度は８００００ｄＰａ・ｓ以上が好ましい。
【００６１】
本実施形態の製造方法において用いる熔融ガラスを構成するガラス組成物の液相温度は１２００℃以上１２２０℃以下であることが好ましい。このようなガラス組成物では、従来、オーバーフローダウンドロー法によるシートガラスの成形において端部における失透の問題が発生しやすい。しかし、本実施形態の製造方法では、失透抑制の効果が得られる。
【００６２】
本実施形態の製造方法では、熔融ガラスがジルコニアおよび／または酸化スズを含有していてもよい。ジルコニアを含有する熔融ガラスでは、ジルコニアを含有していない場合に比べてガラス組成物の液相温度が上昇する。このような熔融ガラスでは、従来、オーバーフローダウンドロー法によるシートガラスの成形において端部における失透の問題が発生しやすい。しかし、本実施形態の製造方法では、失透抑制の効果が得られる。ジルコニアは、ガラス組成物の成分として元々熔融ガラスに含まれる場合以外にも、高ジルコニア系耐火物を使用して構成される熔解槽および成形装置を用いることによっても熔融ガラスに溶出する。特に、このような熔解槽を用いてガラス原料を電気熔解する場合、熔融ガラス中のジルコニア濃度が高くなる傾向がある。すなわち本実施形態の製造方法は、高ジルコニア系耐火物を使用して構成される熔解槽を用いてガラス原料を電気熔解する場合に、より好適となる。
【００６３】
なお、高ジルコニア系耐火物を使用して構成される熔解槽は、従来広く使用されているアルミナ電鋳耐火物を使用して構成される熔解槽に比べて、ガラスに浸食されにくく、熔解槽としての寿命が長い。また、熔融ガラスの発泡を抑えることもできる。このため、熔融温度（ガラス組成物の粘度が１０２．５ポアズとなる温度）が高いガラス組成物、例えば無アルカリガラスおよびアルカリ微量含有ガラス、の熔融ガラスの形成に適している。
【００６４】
また、熔解槽で形成する熔融ガラスが無アルカリガラスまたはアルカリ微量含有ガラスにより構成される場合、ガラス組成物の比抵抗が高くなりやすく、ガラス原料ではなく高ジルコニア耐火物に電流が流れる傾向がある。当該耐火物に電流が流れると、熔解槽で形成される熔融ガラスにジルコニアが溶出する。すなわち本実施形態の製造方法は、高ジルコニア系耐火物を使用して構成される熔解槽を用いて、無アルカリガラスまたはアルカリ微量含有ガラスの熔融ガラスを電気熔解により形成する場合に、さらに好適となる。
【００６５】
液晶ディスプレイ、有機ＥＬディスプレイなどのＦＰＤ用ガラス基板には、無アルカリガラスまたはアルカリ微量含有ガラスから構成されるガラス基板が好ましい。パネル製造工程においてガラス基板からアルカリ成分が溶出すると、薄膜トランジスタ（ＴＦＴ）などの電子素子の特性が劣化するおそれがあるためである。すなわち本実施形態の製造方法は、高ジルコニア系耐火物を使用して構成される熔解槽を用いてガラス原料を電気熔解し、得られた熔融ガラスを用いてオーバーフローダウンドロー法によりフラットパネルディスプレイ用ガラス基板を製造する場合に、特に好適となる。なお、無アルカリガラスとは、実質的にアルカリ金属酸化物を含有しない（含有率にして０．０５質量％未満）ガラス組成物をいう。アルカリ微量含有ガラスとは、アルカリ金属酸化物を０．０５〜２．０質量％含有するガラス組成物をいう。
【００６６】
酸化スズを含有する熔融ガラスでは、酸化スズの晶出により失透が生じやすくなる。また、ジルコニアと共存した場合、酸化スズはジルコニアを晶出させる作用を有する。このような熔融ガラスでは、従来、オーバーフローダウンドロー法によるシートガラスの成形において端部における失透の問題が特に生じやすい。しかし、本実施形態の製造方法では、失透抑制の効果が得られる。
【００６７】
本実施形態の製造方法では、熔融ガラスを構成するガラス組成物が無アルカリガラスまたはアルカリ微量含有ガラスであってもよい。アルカリ金属酸化物を２．０質量％超含有するアルカリガラスと比較して、このような無アルカリガラスまたはアルカリ微量含有ガラスの液相温度は高く、液相粘度は小さい傾向にあるが、本実施形態の製造方法では失透抑制の効果が得られる。この効果が、高ジルコニア系耐火物を使用して構成される熔解槽を用いて無アルカリガラスまたはアルカリ微量含有ガラスの熔融ガラスを電気熔解により形成する場合に特に顕著となるのは、上述したとおりである。
【００６８】
なお、ＴＦＴ（Thin Film Transistor）などの電子素子の特性の劣化を防止するという観点からは、フラットパネルディスプレイ用ガラス基板には無アルカリガラスが好適である。ただし、熔解性および清澄性という観点からは、フラットパネルディスプレイ用ガラス基板にはアルカリ微量含有ガラスが好適である。アルカリ金属酸化物を敢えて微量含ませてアルカリ微量含有ガラスとすることによって、ガラス組成物の熔解性および清澄性が向上する。清澄性には、アルカリ金属酸化物の存在によってガラスの塩基性度が上昇し、価数変動する金属の酸化が容易となることが寄与する。また、高ジルコニア系耐火物を使用して構成される熔解槽においてガラス原料の電気熔解により熔融ガラスを形成する場合においても、無アルカリガラスに比べてガラスの比抵抗を小さくすることができ、熔融ガラスへのジルコニアの溶出を抑え、熔融ガラスの失透性上昇を抑えることができる。
【００６９】
本実施形態の製造方法では、熔融ガラスを構成するガラス組成物について、１０２．５ポアズの粘度を示す温度（熔融温度）が１５００℃〜１７５０℃であってもよい。このようなガラス組成物は熔融時に高温が必要になるため、高ジルコニア系耐火物を使用して構成される熔解槽により熔融ガラスを形成する場合にジルコニアが溶出しやすい。このようなガラス組成物に対しても、本実施形態の製造方法では失透抑制の効果が得られる。
【００７０】
本実施形態の製造方法で製造するガラス基板に含まれるガラス成分として、例えば、ＳｉＯ２、Ａｌ２Ｏ３、Ｂ２Ｏ３、ＭｇＯ、ＣａＯ、ＳｒＯ、ＢａＯ、Ｌｉ２Ｏ、Ｎａ２Ｏ、Ｋ２Ｏ、ＺｒＯ２、ＴｉＯ２、ＺｎＯ、及びＰ２Ｏ５が挙げられる。
【００７１】
ＳｉＯ２は、ガラスの骨格成分であり、従って、必須成分である。含有量が少なくなると、歪点が低下し、熱膨張係数が増加する傾向がある。また、ＳｉＯ２含有量が少なすぎると、ガラス基板を低密度化するのが難しくなる。一方、ＳｉＯ２含有量が多すぎると、熔融ガラスＭＧの比抵抗が上昇し、熔融温度が著しく高くなり熔解が困難になる傾向がある。ＳｉＯ２含有量が多すぎると、失透温度が上昇し、耐失透性が低下する傾向もある。さらに、ＳｉＯ２含有量が多すぎると、エッチングレートが遅くなる。このような観点から、ＳｉＯ２の含有量は、例えば６０〜８０ｍｏｌ％の範囲であることが好ましい。ＳｉＯ２の含有量は、より好ましくは６４〜７３ｍｏｌ％あるいは６５〜７５ｍｏｌ％、より一層好ましくは６６〜７２ｍｏｌ％、さらにより一層好ましくは６７〜７１ｍｏｌ％の範囲である。
【００７２】
Ａｌ２Ｏ３は、歪点を高くする必須成分である。Ａｌ２Ｏ３含有量が少なすぎると、歪点が低下する。さらに、Ａｌ２Ｏ３含有量が少なすぎると、ヤング率及び酸によるエッチングレートも低下する傾向がある。一方、Ａｌ２Ｏ３含有量が多すぎると、ガラスの失透温度が上昇して、耐失透性が低下するので、成形性が悪化する傾向がある。このような観点から、Ａｌ２Ｏ３の含有量は８〜２０ｍｏｌ％の範囲である。Ａｌ２Ｏ３の含有量は、好ましくは１０〜１７ｍｏｌ％、より好ましくは１０．５〜１７ｍｏｌ％、より好ましくは１１〜１５ｍｏｌ％、さらに好ましくは１２〜１５ｍｏｌ％の範囲である。
【００７３】
Ｂ２Ｏ３は、ガラスの高温粘性を低下させ、熔融性を改善する成分である。即ち、熔融温度近傍での粘性を低下させるので、熔解性を改善する。また、失透温度を低下させる成分でもある。Ｂ２Ｏ３含有量が少ないと、熔解性及び耐失透性が低下する傾向がある。Ｂ２Ｏ３含有量が多すぎると、歪点及びヤング率が低下する。また、ガラス成形時のＢ２Ｏ３の揮発により、失透が生じやすくなる。特に、歪点が高いガラスは、成型温度が高くなる傾向にあるため、上記揮発が促進され、失透の生成が顕著な問題となる。また、ガラス熔解時のＢ２Ｏ３の揮発により、ガラスの不均質が顕著となり、脈理が発生しやすくなる。このような観点から、Ｂ２Ｏ３含有量は、０〜１５ｍｏｌ％であり、好ましくは０〜８ｍｏｌ％であり、より好ましくは０〜７ｍｏｌ％であり、さらに好ましくは０．１〜６ｍｏｌ％、一層好ましくは１〜５ｍｏｌ％、より一層好ましくは１．５〜４．５ｍｏｌ％の範囲である。
【００７４】
ＭｇＯは、熔解性を向上させる成分である。また、アルカリ土類金属の中では密度を増加させにくい成分であるので、その含有量を相対的に増加させると、低密度化を図りやすくなる。含有させることで、熔融ガラスＭＧの比抵抗及び熔融温度を低下できる。但し、ＭｇＯの含有量が多すぎると、ガラスの失透温度が急激に上昇するため、特に成形工程で失透しやすくなる。このような観点から、ＭｇＯ含有量は、０〜１５ｍｏｌ％であり、好ましくは１〜１５ｍｏｌ％、より好ましくは０〜６ｍｏｌ％、さらに好ましくは１〜６ｍｏｌ％の範囲である。あるいは、ＭｇＯ含有量は、０〜１５ｍｏｌ％であることが好ましく、より好ましくは０〜６ｍｏｌ％、さらに好ましくは１〜６ｍｏｌ％の範囲である。
【００７５】
ＣａＯは、ガラスの失透温度を急激に上げることなくガラスの熔解性を向上させるのに有効な成分である。また、アルカリ土類金属酸化物の中では密度を増加させにくい成分であるので、その含有量を相対的に増加させると、低密度化を図りやすくなる。含有量が少な過ぎると、熔融ガラスＭＧの比抵抗の上昇及び耐失透性低下が生じる傾向がある。ＣａＯ含有量が多すぎると、熱膨張係数が増加し、密度が上昇する傾向がある。このような観点から、ＣａＯ含有量は、０〜２０ｍｏｌ％であり、好ましくは１〜１５ｍｏｌ％、より好ましくは２〜１１ｍｏｌ％、さらに好ましくは４〜９ｍｏｌ％の範囲である。
【００７６】
ＳｒＯは、ガラスの失透温度を下げることができる成分である。ＳｒＯは、必須ではないが、含有させると、耐失透性および熔解性が向上する。しかし、ＳｒＯ含有量が多すぎると、密度が上昇してしまう。このような観点から、ＳｒＯ含有量は、０〜１５ｍｏｌ％であり、好ましくは０〜８ｍｏｌ％であり、より好ましくは０〜３ｍｏｌ％、さらに好ましくは０〜１ｍｏｌ％、一層好ましくは０〜０．５ｍｏｌ％の範囲であり、より一層好ましくは実質的に含有させない。
【００７７】
ＢａＯは、ガラスの失透温度および熔融ガラスＭＧの比抵抗を効果的に下げることができる必須成分である。ＢａＯを含有させると、耐失透性および熔解性が向上する。しかし、ＢａＯの含有量が多すぎると、密度が上昇してしまう。また、環境負荷の観点、および熱膨張係数が増大する傾向があることから、ＢａＯ含有量は、０〜１５ｍｏｌ％あるいは０．１〜１５ｍｏｌ％であり、好ましくは１〜１５ｍｏｌ％であり、より好ましくは１〜１０ｍｏｌ％、さらに好ましくは１．５〜６ｍｏｌ％の範囲である。
【００７８】
Ｌｉ２Ｏ及びＮａ２Ｏは、ガラスの熱膨張係数を大きくして熱処理時に基板を破損したりするおそれのある成分である。また、歪点を低下させる成分でもある。一方、熔融ガラスＭＧの比抵抗を低下させることができるので、含有させることで熔解槽が侵食されることを抑制できる。以上の観点からＬｉ２Ｏの含有量は、０〜０．５ｍｏｌ％であることが好ましく、より好ましくは実質的に含有させない。Ｎａ２Ｏの含有量は、０〜０．５ｍｏｌ％であることが好ましく、より好ましくは０〜０．２ｍｏｌ％である。なお、Ｎａ２Ｏは、Ｌｉ２Ｏと比較して歪点を低下させにくい成分であることから、Ｎａ２Ｏ＞Ｌｉ２Ｏであることが好ましい。なお、ガラス基板から溶出してＴＦＴ特性を劣化させることを防止するという観点からは、Ｌｉ２Ｏ及びＮａ２Ｏは、実質的に含有させないことが好ましい。
【００７９】
Ｋ２Ｏは、ガラスの塩基性度を高め、清澄性を促進させる成分である。また、熔融ガラスＭＧの比抵抗を低下させる成分である。含有させると、熔融ガラスＭＧの比抵抗が低下するため、熔解槽を構成する耐火物に電流が流れてしまうことを防止でき、熔解槽が侵食されることを抑制できる。また、熔解槽を構成する耐火物がジルコニアを含有する場合、熔解槽が侵食されて、熔解槽から熔融ガラスＭＧへジルコニアが溶出してしまうことを抑制できるため、ジルコニアに起因する失透も抑制できる。また、熔解温度近傍におけるガラス粘性を低下させるので、熔解性と清澄性が向上する。一方、Ｋ２Ｏ含有量が多すぎると、熱膨張係数増大及び歪点低下の傾向がある。このような観点から、Ｋ２Ｏ含有量は、好ましくは０〜０．８ｍｏｌ％、より好ましくは０．０１〜０．５ｍｏｌ％、さらに好ましくは０．１〜０．３ｍｏｌ％の範囲である。
【００８０】
ＺｒＯ２およびＴｉＯ２は、ガラスの歪点を向上させる成分である。しかし、ＺｒＯ２量およびＴｉＯ２量が多くなりすぎると、失透温度が著しく上昇するため、耐失透性が低下する傾向がある。特に、ＺｒＯ２は融点が高く難熔なため、原料の一部が熔解槽の底部に堆積するといった問題を引き起こす。これらの未熔解の成分がガラス素地に混入するとインクルージョンとしてガラスの品質悪化を引き起こす。また、ＴｉＯ２は、ガラスを着色させる成分なので、ディスプレイ用基板には好ましくない。このような観点から、本実施形態のガラス基板では、ＺｒＯ２およびＴｉＯ２の含有量は、それぞれ、０〜５ｍｏｌ％が好ましく、より好ましくは０〜２ｍｏｌ％の範囲であり、実質的に含有しないことがさらに好ましい。
【００８１】
ＺｎＯは、熔解性を向上させる成分である。但し、必須成分ではない。ＺｎＯ含有量が多くなりすぎると、失透温度が上昇し、歪点が低下し、密度が上昇する傾向がある。このような観点から、ＺｎＯ含有量は、好ましくは０〜５ｍｏｌ％、より好ましくは０〜２ｍｏｌ％の範囲であり、実質的に含有しないことがさらに好ましい。
【００８２】
Ｐ２Ｏ５は、高温粘性を低下させ、熔解性を向上させる成分である。但し、必須成分ではない。Ｐ２Ｏ５含有量が多すぎると歪点が低下する。また、ガラス熔解時のＰ２Ｏ５の揮発により、ガラスの不均質が顕著となり、脈理が発生しやすくなる。このような観点から、Ｐ２Ｏ５含有量は、好ましくは０〜３ｍｏｌ％、より好ましくは０〜１ｍｏｌ％、さらに好ましくは０〜０．５ｍｏｌ％の範囲であり、実質的に含有しないことが一層好ましい。
【００８３】
本実施形態が適用されるガラス基板は、例えば以下の組成を含む無アルカリガラスからなる。
ＳｉＯ２：５５−８０質量％
Ａｌ２Ｏ３：８−２０質量％
Ｂ２Ｏ３：０−１８質量％
ＲＯ  ０〜１７モル％（ＲＯはＭｇＯ、ＣａＯ、ＳｒＯ及びＢａＯの合量)、
Ｒ’2Ｏ  ０〜２モル％（Ｒ’2ＯはＬｉ2Ｏ、Ｎａ2Ｏ及びＫ2Ｏの合量)。
【００８４】
ＳｉＯ2は６０〜７５質量％、さらには、６３〜７２質量％であることが、熱収縮率を小さくするという観点から好ましい。
ＲＯのうち、ＭｇＯが０〜１０質量％、ＣａＯが０〜１０質量％、ＳｒＯが０〜１０質量％、ＢａＯが０〜１０質量％であることが好ましい。
【００８５】
また、ＳｉＯ2、Ａｌ2Ｏ3、Ｂ2Ｏ3、及びＲＯを少なくとも含み、モル比（（２×ＳｉＯ2）＋Ａｌ2Ｏ3）／（（２×Ｂ2Ｏ3）＋ＲＯ）は４．５以上であるガラスであってもよい。また、ＭｇＯ、ＣａＯ、ＳｒＯ、及びＢａＯの少なくともいずれか含み、モル比（ＢａＯ＋ＳｒＯ）／ＲＯは０．１以上であることが好ましい。
【００８６】
また、質量％表示のＢ2Ｏ3の含有率の２倍と質量％表示のＲＯの含有率の合計は、３０質量％以下、好ましくは１０〜３０質量％であることが好ましい。
さらに、熔融ガラス中で価数変動する金属の酸化物（酸化スズ、酸化鉄）を合計で０．０５〜１．５質量％含んでいることが好ましい。
ＡＳ2Ｏ3、Ｓｂ2Ｏ3、ＰｂＯを実質的に含まないことが好ましいが、これらを任意に含んでいてもよい。
また、ガラス中で価数変動する金属の酸化物（酸化スズ、酸化鉄）を合計で０．０５〜１．５質量％含み、Ａｓ２Ｏ３、Ｓｂ２Ｏ３及びＰｂＯを実質的に含まないということは必須ではなく任意である。
【００８７】
本実施形態で製造されるガラス基板は、フラットパネルディスプレイ用ガラス基板を含むディスプレイ用ガラス基板に好適である。ＩＧＺＯ（インジウム、ガリウム、亜鉛、酸素）等の酸化物半導体を使用した酸化物半導体ディスプレイ用ガラス基板及びＬＴＰＳ（低温度ポリシリコン）半導体を使用したＬＴＰＳディスプレイ用ガラス基板に好適である。また、本実施形態で製造されるガラス基板は、アルカリ金属酸化物の含有量が極めて少ないことが求められる液晶ディスプレイ用ガラス基板に好適である。また、有機ＥＬディスプレイ用ガラス基板にも好適である。言い換えると、本実施形態のガラス基板の製造方法は、ディスプレイ用ガラス基板の製造に好適であり、特に、液晶ディスプレイ用ガラス基板の製造に好適である。その他、携帯端末機器などのディスプレイや筐体用のカバーガラス、タッチパネル板、太陽電池のガラス基板やカバーガラスとしても用いることができる。特に、ポリシリコンＴＦＴを用いた液晶ディスプレイ用ガラス基板に好適である。
また、本実施形態で製造されるガラス基板は、カバーガラス、磁気ディスク用ガラス、太陽電池用ガラス基板などにも適用することが可能である。
【００８８】
以上、本実施形態のガラス基板の製造方法及びガラス基板の製造装置について詳細に説明したが、本発明は上記実施形態に限定されず、本発明の主旨を逸脱しない範囲において、種々の改良や変更をしてもよいのはもちろんである。
【００８９】
（実施例）
高ジルコニア系耐火物を使用した熔解槽により、下記の組成を有するように調合したガラス原料を電気熔解し、熔融ガラスを形成した。次に、形成した熔融ガラスを白金合金製の清澄管にて清澄した後、攪拌槽にて攪拌した。続いて、熔融ガラスを、成形装置２００（成形体１）に供給し、オーバーフローダウンドロー法によりシートガラスを成形した。シートガラスの端部を、当該端部の粘度が１０１２．５ｄＰａ・ｓになるよう冷却ローラ８で冷却して成形したシートガラスを徐冷した後、切断して、厚さ０．４ｍｍ、サイズ２２００ｍｍ×２５００ｍｍのフラットパネルディスプレイ用ガラス基板を得た。なお、当該ガラス組成物の液相粘度は５００００ｄＰａ・ｓであり、歪点は７１５℃であった。
ＳｉＯ２：６１．５質量％、
Ａｌ２Ｏ３：２０質量％、
Ｂ２Ｏ３：８．４質量％、
ＣａＯ：１０質量％、
ＳｎＯ２：０．１質量％。
【００９０】
ガラス供給管１０６から成形体１の供給溝２に供給する熔融ガラスの最大温度差、熔融ガラスの粘度（平均温度に基づく粘度）を変化させて、シートガラス（ガラス基板）の板厚偏差を測定した。その結果を表１に示す。
【００９１】
【表１】
2017186227.tif 000003
【００９２】
表１に示すように、熔融ガラスの最大温度差が３０℃以下、熔融ガラスの粘度（平均温度に基づく粘度）が２２０００ｄＰａ・ｓ以上３８０００ｄＰａ・ｓ以下である実施例１〜６では、板厚偏差は１０μｍ以下となり、板厚偏差を抑制できることができた。一方、熔融ガラスの最大温度差が３０℃を超える場合、熔融ガラスの粘度（平均温度に基づく粘度）が２２０００ｄＰａ・ｓ未満の場合、熔融ガラスの粘度が３８０００ｄＰａ・ｓを超える場合である比較例１〜７では、板厚偏差は１０μｍより大きくなった。このことから、シートガラスの板厚偏差を１０μｍ以下にするためには、成形体１の供給溝２に供給する熔融ガラスの最大温度差を３０℃以下とし、かつ、熔融ガラスの粘度（平均温度に基づく粘度）を２２０００ｄＰａ・ｓ以上３８０００ｄＰａ・ｓ以下とすればよいことが確認できた。
【符号の説明】
【００９３】
１００  熔解装置
１０１  熔解槽
１０２  清澄管
１０３  撹拌槽
１０３ａ  撹拌子
１０４,１０５  移送管
１０６  ガラス供給管
２００  成形装置
３００  切断装置
ＭＧ  熔融ガラス
ＳＧ  シートガラス
ＳＧａ  （シートガラスの）端部
１  成形体
２  供給溝
３  上面
３ａ,３ｂ  （上面の）端部
４  下端
５  壁面
６ａ,６ｂ  ガイド
７  液面
８  冷却ローラ
【図１】
2017186227.tif 000004
【図２】
2017186227.tif 000005
【図３】
2017186227.tif 000006
【図４】
2017186227.tif 000007
【図５】
2017186227.tif 000008
【図６】
2017186227.tif 000009
【図７】
2017186227.tif 000010
【図８】
2017186227.tif 000011
【図９】
2017186227.tif 000012
【図１０】
2017186227.tif 000013